(57)【要約】【課題】工程数の負荷を最小限に抑えながらも、コントラスト視野角特性の優れた垂直配向（ＶＡ）モードの液晶表示装置を提供することのできる液晶表示装置用基板、およびそれを用いて作製した液晶表示装置の提供。【解決手段】平滑化層を含む液晶表示装置用基板であって、該平滑化層が基板面の法線方向に光学軸を有する負の一軸性光学異方性層である液晶表示装置用基板、特に、カラーフィルタ層及び／又は電極を含み、該カラーフィルタ層上又は該電極上に直接、基板面の法線方向に光学軸を有する負の一軸性光学異方性層が設けられた液晶表示装置用基板。【選択図】なし【特許請求の範囲】
【請求項１】
平滑化層を含む液晶表示装置用基板であって、該平滑化層が基板面の法線方向に光学軸を有する負の一軸性光学異方性層である液晶表示装置用基板。
【請求項２】
カラーフィルタ層及び／又は電極を含み、かつ前記平滑層が直接、該カラーフィルタ層上又は該電極上に形成されている請求項１に記載の液晶表示装置用基板。
【請求項３】
前記光学異方性層が、少なくとも１つの反応性基を有する液晶性化合物を含んでなる溶液を、塗布乾燥して液晶相を形成した後、熱または光照射した層である請求項１又は２に記載の液晶表示装置用基板。
【請求項４】
前記液晶性化合物が、円盤状液晶性化合物である請求項３に記載の液晶表示装置用基板。
【請求項５】
前記光学異方性層が、ポリイミド材料を含む請求項３に記載の液晶表示装置用基板。
【請求項６】
基板の面内方向に光学軸を有する正の一軸性光学異方性層を含む請求項１〜５のいずれか一項に記載の液晶表示装置用基板。
【請求項７】
前記正の一軸性光学異方性層が前記平滑化層の上に形成されている請求項６に記載の液晶表示装置用基板。
【請求項８】
カラーフィルタ層を含み、かつ
前記正の一軸性光学異方性層のレターデーションが、カラーフィルタ層が示す色に対応してパターン状に形成されている請求項６又は７に記載に記載の液晶表示装置用基板。
【請求項９】
前記正の一軸性光学異方性層が、少なくとも１つの反応性基を有する液晶化合物を含んでなる溶液を、塗布乾燥して液晶相を形成した後、熱または光照射した層である請求項６〜８のいずれか一項に記載の液晶表示装置用基板。
【請求項１０】
前記反応性基が、ラジカル重合性基、又はカチオン重合性基である請求項９に記載の液晶表示装置用基板。
【請求項１１】
前記液晶化合物が少なくとも１つのラジカル重合反応性基と、少なくとも１つのカチオン重合反応性基を含む請求項９に記載の液晶表示装置用基板。
【請求項１２】
前記ラジカル重合反応性基がアクリル基及びメタクリル基からなる群から選択され、かつ前記カチオン重合反応性基がビニルエーテル基、オキセタン基、及びエポキシ基からなる群から選択される請求項１０又は１１に記載の液晶表示装置用基板。
【請求項１３】
請求項１〜１２のいずれか一項に記載の液晶表示装置用基板を有する液晶表示装置。
【請求項１４】
前記液晶層の配向モードがＶＡモードである請求項１３に記載の液晶表示装置。
【発明の詳細な説明】
【技術分野】
【０００１】
本発明は、液晶表示装置用基板および液晶表示装置に関する。本発明は特に、ＶＡモード液晶表示装置に適した液晶表示装置用基板に関する。
【背景技術】
【０００２】
ワードプロセッサやノートパソコン、パソコン用モニターなどのＯＡ機器、携帯端末、テレビなどに用いられる表示装置としては、ＣＲＴ（Ｃａｔｈｏｄｅ Ｒａｙ Ｔｕｂｅ）がこれまで主に使用されてきた。近年、液晶表示装置が、薄型、軽量、且つ消費電力が小さいことからＣＲＴの代わりに広く使用されてきている。液晶表示装置（ＬＣＤ）は、液晶セル及び偏光板を有する。偏光板は保護フィルムと偏光膜とからなり、ポリビニルアルコールフィルムからなる偏光膜をヨウ素にて染色し、延伸を行い、その両面を保護フィルムにて積層して得られる。例えば、透過型液晶表示装置では、この偏光板を液晶セルの両側に取り付け、さらには一枚以上の光学補償シートを配置することもある。一方、反射型液晶表示装置では、反射板、液晶セル、一枚以上の光学補償シート、及び偏光板の順に配置する。液晶セルは、液晶分子、それを封入するための二枚の基板及び液晶分子に電圧を加えるための電極層からなる。液晶セルは、液晶分子の配向状態の違いで、ＯＮ、ＯＦＦ表示を行い、透過型、反射型及び半透過型のいずれにも適用でき、ＴＮ（Ｔｗｉｓｔｅｄ Ｎｅｍａｔｉｃ）、ＩＰＳ（Ｉｎ−Ｐｌａｎｅ Ｓｗｉｔｃｈｉｎｇ）、ＯＣＢ（Ｏｐｔｉｃａｌｌｙ Ｃｏｍｐｅｎｓａｔｏｒｙ Ｂｅｎｄ）、ＶＡ（Ｖｅｒｔｉｃａｌｌｙ Ａｌｉｇｎｅｄ）、ＥＣＢ（Ｅｌｅｃｔｒｉｃａｌｌｙ Ｃｏｎｔｒｏｌｌｅｄ Ｂｉｒｅｆｒｉｎｇｅｎｃｅ）、ＳＴＮ（Ｓｕｐｅｒ Ｔｗｉｓｔｅｄ Ｎｅｍａｔｉｃ）のような表示モードが提案されている。しかしながら、従来の液晶表示装置で表示し得る色やコントラストは、ＬＣＤを見る時の角度によって変化する。そのため、液晶表示装置の視野角特性は、ＣＲＴの性能を越えるまでには至っていない。
【０００３】
視野角特性を改良するために、視野角補償用位相差フィルムが適用されてきた。これまでに上述の様々の表示モードに対して種々の光学特性を有する位相差フィルムを用いることにより、優れたコントラスト視野角特性を有するＬＣＤが提案されている。特にＯＣＢ、ＶＡ、ＩＰＳの３つのモードは広視野角モードとして全方位に渡り広いコントラスト視野角特性を有するようになり、近年では、４０インチを超える大サイズＬＣＤもテレビ用途として既に家庭に普及し始めている。
【０００４】
ＶＡモードは、正面から見た場合の表示特性がＴＮモードと同様に優れているのみならず、光学補償フィルムを適用することで広い視野角特性を発現することもあり、現在最も普及しているＬＣＤモードとなっている。ＶＡモードでは、フィルム面の方向に正の屈折率異方性を有する一軸配向性位相差板（正のａ−ｐｌａｔｅ）とフィルム面に垂直な方向に光学軸を有する負の一軸性位相差板（負のｃ−ｐｌａｔｅ）を用いることでより広い視野角特性を実現できる（特許文献１参照）。
【０００５】
しかしながら、位相差フィルムは粘着剤を介して偏光板とある特定の角度をなすように貼り合わせて用いられるため、偏光板、位相差フィルムと比較して屈折率の小さい粘着剤界面において界面反射に起因するコントラスト低下が生じてしまう。また、位相差フィルムは温湿度による寸度変化を起こしてしまうため、ＬＣＤのコーナームラも問題視されている。
【０００６】
非特許文献１には  ＩＰＳモードの液晶表示装置に対し、正のｃ−ｐｌａｔｅを用い、かつ、この層を平滑化層として機能させている。そして、さらに、正のａ−ｐｌａｔｅと組合せることによって望ましい光学補償機能を付加させている。
しかし、現在、最も主流となっているＶＡモードの液晶表示装置について、同様の技術は報告されていない。
【先行技術文献】
【特許文献】
【０００７】
【特許文献１】特開平１０−１５３８０２号公報（第１２−１３頁、図５４）
【非特許文献】
【０００８】
【非特許文献１】ＳＩＤ‘０６  ２１．１
【発明の概要】
【発明が解決しようとする課題】
【０００９】
本発明の課題は、工程数の負荷を最小限に抑えながらも、コントラスト視野角特性の優れた垂直配向（ＶＡ）モードの液晶表示装置を提供することのできる液晶表示装置用基板、およびそれを用いて作製した液晶表示装置を提供することである。
【課題を解決するための手段】
【００１０】
本発明者らは鋭意研究の結果、凹凸基板上に負ｃ−ｐｌａｔｅ光学異方性層を形成したときの光漏れが、正a−ｐｌａｔｅ光学異方性層を形成したときの光漏れに比べて、圧倒的に少ないことを見出した。従って、正a−ｐｌａｔｅ光学異方性層と負ｃ−ｐｌａｔｅ光学異方性層でＶＡモードの液晶表示装置の視野角特性を改善するに当たって、負ｃ−ｐｌａｔｅ光学異方性層が、正a−ｐｌａｔｅ光学異方性層を形成する前の平滑化層として用いることができる。この知見をもとに本発明を完成させた。
【００１１】
本発明はすなわち以下の［１］〜［１４］を提供するものである。
［１］平滑化層を含む液晶表示装置用基板であって、該平滑化層が基板面の法線方向に光学軸を有する負の一軸性光学異方性層である液晶表示装置用基板。
［２］カラーフィルタ層及び／又は電極を含み、かつ前記平滑層が直接、該カラーフィルタ層上又は該電極上に形成されている［１］に記載の液晶表示装置用基板。
【００１２】
［３］前記光学異方性層が、少なくとも１つの反応性基を有する液晶性化合物を含んでなる溶液を、塗布乾燥して液晶相を形成した後、熱または光照射した層である［１］又は［２］に記載の液晶表示装置用基板。
［４］前記液晶性化合物が、円盤状液晶性化合物である［３］に記載の液晶表示装置用基板。
【００１３】
［５］前記光学異方性層が、ポリイミドを含む［３］に記載の液晶表示装置用基板。
［６］基板の面内方向に光学軸を有する正の一軸性光学異方性層を含む［１］〜［５］のいずれか一項に記載の液晶表示装置用基板。
［７］前記正の一軸性光学異方性層が前記平滑化層の上に直接形成されている［６］に記載の液晶表示装置用基板。
【００１４】
［８］カラーフィルタ層を含み、かつ
前記正の一軸性光学異方性層のレターデーションが、カラーフィルタ層が示す色に対応してパターン状に形成されている［６］又は［７］に記載に記載の液晶表示装置用基板。
［９］前記正の一軸性光学異方性層が、少なくとも１つの反応性基を有する液晶化合物を含んでなる溶液を、塗布乾燥して液晶相を形成した後、熱または光照射した層である［６］〜［８］のいずれか一項に記載の液晶表示装置用基板。
【００１５】
［１０］前記反応性基が、ラジカル重合性基、又はカチオン重合性基である［９］に記載の液晶表示装置用基板。
［１１］前記液晶化合物が、少なくとも１つのラジカル重合反応性基と、少なくとも１つのカチオン重合反応性基を有する［９］に記載の液晶表示装置用基板。
［１２］前記ラジカル重合反応性基がアクリル基及びメタクリル基からなる群から選択され、かつ前記カチオン重合反応性基がビニルエーテル基、オキセタン基、及びエポキシ基からなる群から選択される［１０］又は［１１］に記載の液晶表示装置用基板。
［１３］［１］〜［１２］のいずれか一項に記載の液晶表示装置用基板を有する液晶表示装置。
［１４］前記液晶層の配向モードがＶＡモードである［１３］に記載の液晶表示装置。
【発明の効果】
【００１６】
本発明の液晶表示装置用基板においては、光学異方性材料を用いて平滑化層が形成されている。このため、本発明の液晶表示装置用基板は、製造工程において工程数が削減できるコストメリットがあると同時に、ＶＡモード液晶表示装置のコントラスト視野角を改善することができる。
【図面の簡単な説明】
【００１７】
【図１】実施例で用いたカラーフィルタ基板の凹凸段差の測定を行った結果を示す図である。
【図２】図１に示すカラーフィルタ基板上に光学異方性層を有する、実施例で作製した光学異方性基板の凹凸段差の測定を行った結果を示す図である。
【発明を実施するための形態】
【００１８】
以下、本発明を詳細に説明する。なお、本明細書において「〜」とはその前後に記載される数値を下限値および上限値として含む意味で使用される。
【００１９】
本明細書において、角度について「実質的に」とは、厳密な角度との誤差が±５°未満の範囲内であることを意味する。さらに、厳密な角度との誤差は、４°未満であることが好ましく、３°未満であることがより好ましい。また、Ｒｅが実質的に０であるとは、Ｒｅが５ｎｍ以下であることを意味する。なお、本明細書において、「可視光」とは、波長が４００〜７００ｎｍの光のことをいう。
【００２０】
本発明の液晶表示装置用基板は、平滑化層として、基板面の法線方向に光学軸を有する負の一軸性光学異方性層が設けられていることを特徴とする。本明細書において、上記の「基板面の法線方向に光学軸を有する負の一軸性光学異方性層」を「負ｃ−ｐｌａｔｅ光学異方性層」という場合がある。
なお、本明細書において特に言及しない場合は、「液晶表示装置用基板」と「基板」は通常区別して用いられる。
【００２１】
以下、本発明の液晶表示装置用基板について、材料、製造方法等を、詳細に説明する。ただし、本発明はこの態様に限定されるものではなく、他の態様についても、以下の記載および従来公知の方法を参考にして実施可能であって、本発明は以下に説明する態様に限定されるものではない。
【００２２】
［基板］
本発明の液晶表示装置用基板に用いられる基板は、透明であれば特に限定はなく、表面に酸化ケイ素皮膜を有するソーダガラス板、低膨張ガラス、ノンアルカリガラス、石英ガラス板等の公知のガラス板でも、ポリマーからなる透明基板でもよい。液晶表示装置用の場合、液晶駆動時の高温に耐えうるための耐熱性を有することが好ましい。そのような耐熱性基板としては、ガラス板もしくはポリイミド、ポリエーテルスルホン、耐熱性ポリカーボネート、ポリエチレンナフタレートが好ましく、特に価格、透明性、耐熱性の観点からガラス板が好ましい。また、基板は、予めカップリング処理を施しておくことにより、転写接着層との密着を良好にすることができる。該カップリング処理としては、特開２０００−３９０３３号公報記載の方法が好適に用いられる。尚、特に限定されるわけではないが、基板の膜厚としては、１００〜１２００μｍが一般的に好ましく、３００〜１０００μｍが特に好ましい。
【００２３】
［光学異方性層］
本発明の光学異方性層は、位相差を測定したときにＲｅが実質的に０でない入射方向が一つでもある、即ち等方性でない光学特性を有していれば特に限定はない。光学特性を制御しやすいなどの観点から、少なくとも一種の液晶性化合物を含有する液晶層に紫外線を照射することで硬化させて形成された層であることが好ましい。また、光学異方性層の光学特性は、例えば、液晶性化合物の種類や、混合する配向剤の種類又は添加量、配向膜の種類や配向膜のラビング処理条件、又は紫外線の照射条件等によって好ましい範囲に調整することができる。光学異方性層の厚さは、０．１〜２０μｍであることが望ましく、０．５〜１０μｍであることがさらに望ましい。以下、液晶性化合物を含む組成物から形成される光学異方性層について説明する。
【００２４】
［液晶性化合物］
一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井  正男  著，２頁，岩波書店，１９９２）。
本発明において、正ａ−ｐｌａｔｅ光学異方性層は棒状液晶性化合物を含む組成物から形成されることが好ましく、負ｃ−ｐｌａｔｅ光学異方性層は、ディスコティック液晶性化合物または棒状液晶性化合物とカイラル剤とを含む組成物から形成されることが好ましい。
【００２５】
液晶性化合物を含む組成物としては、重合反応により硬化して層となるため温度変化や湿度変化を小さくすることができる等のメリットを有する硬化性液晶組成物が好ましい。そのため、前記組成物は、反応性基等の重合性成分を含有していることが望ましい。液晶性化合物そのものが重合性であっても、別途重合性モノマーを添加してもよいが、液晶性化合物そのものが重合性であることが好ましく、前記組成物は、少なくとも分子中に反応性基を２個以上有する液晶性化合物を少なくとも１つ含むことがさらに好ましい。液晶性化合物は二種類以上の混合物でもよく、その場合少なくとも１つが２以上の反応性基を有していることが好ましい。また、液晶性化合物は、最終的な光学異方性層での形態において液晶性である必要はなく、例えば、光学異方性層においては、前記組成物中の熱、光等に対する反応性基を有する液晶性化合物が、熱、光等で反応により重合または架橋して高分子量化し液晶性を失っていてもよい。
【００２６】
正の一軸性光学異方性層形成用の液晶化合物として、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。さらに、下記一般式（Ｉ）で表される棒状液晶性化合物が特に好ましく用いられる。一般式（Ｉ）中、Ｑ１およびＱ２はそれぞれ独立に、反応性基であり、Ｌ１、Ｌ２、Ｌ３およびＬ４はそれぞれ独立に、単結合または二価の連結基を表すが、Ｌ３およびＬ４の少なくとも一方は、−Ｏ−ＣＯ−Ｏ−が好ましい。Ａ１およびＡ２はそれぞれ独立に、炭素原子数２〜２０のスペーサ基を表す。Ｍはメソゲン基を表す。
一般式（Ｉ）：Ｑ１−Ｌ１−Ａ１−Ｌ３−Ｍ−Ｌ４−Ａ２−Ｌ２−Ｑ２
【００２７】
以下に、上記一般式（Ｉ）で表される正の一軸性光学異方性層形成用の液晶化合物についてさらに詳細に説明する。式中、Ｑ１およびＱ２は、それぞれ独立に、反応性基である。反応性基の重合反応は、付加重合（開環重合を含む）または縮合重合であることが好ましい。換言すれば、反応性基は付加重合反応または縮合重合反応が可能な反応性基であることが好ましい。以下に反応性基の例を示す。
【００２８】
【化１】
2009223304.tif 000002
【００２９】
Ｌ１、Ｌ２、Ｌ３およびＬ４で表される二価の連結基としては、−Ｏ−、−Ｓ−、−ＣＯ−、−ＮＲ２−、−ＣＯ−Ｏ−、−Ｏ−ＣＯ−Ｏ−、−ＣＯ−ＮＲ２−、−ＮＲ２−ＣＯ−、−Ｏ−ＣＯ−、−Ｏ−ＣＯ−ＮＲ２−、−ＮＲ２−ＣＯ−Ｏ−、およびＮＲ２−ＣＯ−ＮＲ２−からなる群より選ばれる二価の連結基であることが好ましい。上記Ｒ２は炭素原子数が１〜７のアルキル基または水素原子である。この場合、Ｌ３およびＬ４の少なくとも一方は、−Ｏ−ＣＯ−Ｏ−（カーボネート基）である。前記式（Ｉ）中、Ｑ１−Ｌ１およびＱ２−Ｌ２−は、ＣＨ２＝ＣＨ−ＣＯ−Ｏ−、ＣＨ２＝Ｃ（ＣＨ３）−ＣＯ−Ｏ−およびＣＨ２＝Ｃ（Ｃｌ）−ＣＯ−Ｏ−ＣＯ−Ｏ−が好ましく、ＣＨ２＝ＣＨ−ＣＯ−Ｏ−が最も好ましい。
【００３０】
Ａ１およびＡ２は、炭素原子数２〜２０を有するスペーサ基を表す。炭素原子数２〜１２のアルキレン基、アルケニレン基、およびアルキニレン基が好ましく、特にアルキレン基が好ましい。スペーサ基は鎖状であることが好ましく、隣接していない酸素原子または硫黄原子を含んでいてもよい。また、前記スペーサ基は、置換基を有していてもよく、ハロゲン原子（フッ素、塩素、臭素）、シアノ基、メチル基、エチル基が置換していてもよい。
【００３１】
Ｍで表されるメソゲン基としては、すべての公知のメソゲン基が挙げられる。特に下記一般式（II）で表される基が好ましい。
一般式（II）：−（−Ｗ１−Ｌ５）ｎ−Ｗ２−
式中、Ｗ１およびＷ２は各々独立して、二価の環状アルキレン基もしくは環状アルケニレン基、二価のアリール基または二価のヘテロ環基を表し、Ｌ５は単結合または連結基を表し、連結基の具体例としては、前記式（Ｉ）中、Ｌ１〜Ｌ４で表される基の具体例、−ＣＨ２−Ｏ−、および−Ｏ−ＣＨ２−が挙げられる。ｎは１、２または３を表す。
【００３２】
Ｗ１およびＷ２としては、１，４−シクロヘキサンジイル、１，４−フェニレン、ピリミジン−２，５−ジイル、ピリジン−２，５ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、ピリダジン−３，６−ジイルが挙げられる。１，４−シクロヘキサンジイルの場合、トランス体およびシス体の構造異性体があるが、どちらの異性体であってもよく、任意の割合の混合物でもよい。トランス体であることがより好ましい。Ｗ１およびＷ２は、それぞれ置換基を有していてもよい。置換基としては、ハロゲン原子（フッ素、塩素、臭素、ヨウ素）、シアノ基、炭素原子数１〜１０のアルキル基（メチル基、エチル基、プロピル基など）、炭素原子数１〜１０のアルコキシ基（メトキシ基、エトキシ基など）、炭素原子数１〜１０のアシル基（ホルミル基、アセチル基など）、炭素原子数１〜１０のアルコキシカルボニル基（メトキシカルボニル基、エトキシカルボニル基など）、炭素原子数１〜１０のアシルオキシ基（アセチルオキシ基、プロピオニルオキシ基など）、ニトロ基、トリフルオロメチル基、ジフルオロメチル基などが挙げられる。
【００３３】
前記一般式（II）で表されるメソゲン基の基本骨格で好ましいものを、以下に例示する。これらに上記置換基が置換していてもよい。
【００３４】
【化２】
2009223304.tif 000003
【００３５】
以下に、前記一般式（Ｉ）で表される化合物の例を示すが、本発明はこれらに限定されるものではない。なお、一般式（Ｉ）で表される化合物は、特表平１１−５１３０１９号公報に記載の方法で合成することができる。
【００３６】
【化３】
2009223304.tif 000004
【００３７】
【化４】
2009223304.tif 000005
【００３８】
【化５】
2009223304.tif 000006
【００３９】
【化６】
2009223304.tif 000007
【００４０】
［負の一軸性光学異方性層］
負の一軸性光学異方性層形成用の化合物としては、例えば、ディスコティック液晶化合物、ポリイミド材料およびその前駆体が挙げられる。
ポリイミド材料には、ポリイミド、ポリイソイミド、ポリエステルイミド、ポリエーテルイミド、及びポリアミドイミドが含まれるが、これらの化合物に近い性能を有するポリアミド酸、ポリアミド酸エステル、ポリアミド、ポリアミン、ポリチオアミド、ポリウレタン、ポリ尿素、及びポリアゾメチンも含まれる。
【００４１】
[ディスコティック液晶化合物]
ディスコティック液晶化合物としては、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．，１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルなどを挙げることができる。上記ディスコティック化合物は、一般的にこれらを分子中心の円盤状の母核とし、直鎖のアルキル基やアルコキシ基、置換ベンゾイルオキシ基等の基（Ｌ）が放射線状に置換された構造であり、液晶性を示す。ただし、このような分子の集合体が一様に配向した場合は負の一軸性を示すが、この記載に限定されるものではない。
【００４２】
本発明では、下記一般式（III）で表されるディスコティック液晶性化合物を用いるのが好ましい。
一般式（III）：  Ｄ（−Ｌ−Ｐ）ｎ
式中、Ｄは円盤状コアであり、Ｌは二価の連結基であり、Ｐは重合性基であり、ｎは４〜１２の整数である。
【００４３】
前記式（III）中、円盤状コア（Ｄ）、二価の連結基（Ｌ）および重合性基（Ｐ）の好ましい具体例は、それぞれ、特開２００１−４８３７号公報に記載の（Ｄ１）〜（Ｄ１５）、（Ｌ１）〜（Ｌ２５）、（Ｐ１）〜（Ｐ１８）が挙げられ、同公報に記載される円盤状コア（Ｄ）、二価の連結基（Ｌ）および重合性基（Ｐ）に関する内容をここに好ましく適用することができる。
【００４４】
上記ディスコティック化合物の好ましい例を下記に示す。
【００４５】
【化７】
2009223304.tif 000008
【００４６】
【化８】
2009223304.tif 000009
【００４７】
【化９】
2009223304.tif 000010
【００４８】
【化１０】
2009223304.tif 000011
【００４９】
【化１１】
2009223304.tif 000012
【００５０】
【化１２】
2009223304.tif 000013
【００５１】
【化１３】
2009223304.tif 000014
【００５２】
【化１４】
2009223304.tif 000015
【００５３】
【化１５】
2009223304.tif 000016
【００５４】
【化１６】
2009223304.tif 000017
【００５５】
【化１７】
2009223304.tif 000018
【００５６】
［基板面の法線方向に光学軸を有する負の一軸性光学異方性層］
液晶性化合物を含む組成物から負ｃ−ｐｌａｔｅ光学異方性層を形成する場合、負ｃ−ｐｌａｔｅ光学異方性層は、液晶性化合物（好ましくは前記ディスコティック液晶組成物）を含む組成物を、基板（他の層が形成されていてもよい）上に塗布し、液晶相形成温度で熟成・配向させたあと、その状態のまま熱または電離放射線照射することにより得ることができる。例えば、重合性基を有するディスコティック液晶化合物を用いた場合、紫外線や加熱などによって、ディスコティック分子の円盤面の光軸と層面とのなす角が直交するホメオトロピック配向状態のまま固定させることができ、光学異方性を発現させることができる。上記の液晶性化合物を含む組成物は特に、平滑化が望まれる段差を有する層の上に直接塗布されることが好ましい。形成される負ｃ−ｐｌａｔｅ光学異方性層が平滑化層として十分に機能するからである。
【００５７】
［正ａ−ｐｌａｔｅ光学異方性層の作製方法］
本発明の液晶表示装置用基板はさらに基板の面内方向に光学軸を有する正の一軸性光学異方性層を含むことが好ましい。以下本明細書において基板の面内方向に光学軸を有する正の一軸性光学異方性層を「正ａ−ｐｌａｔｅ光学異方性層」という場合がある。
本発明の液晶表示装置用基板は、負ｃ−ｐｌａｔｅ光学異方性層とともに正ａ−ｐｌａｔｅ光学異方性層を含むことにより、液晶層の配向モードがＶＡモードである液晶表示装置に適用された場合に、さらに好ましくコントラスト視野角特性の改善に寄与することができる。液晶性化合物を含む組成物から正ａ−ｐｌａｔｅ光学異方性層を形成する場合は、通常、基板（基板上に他の層が形成されていてもよい）の上に、液晶性化合物を含む組成物を塗布し、液晶相形成温度で熟成・配向させたあと、その状態のまま熱または電離放射線照射して、光学異方性層を得ることができる。
正ａ−ｐｌａｔｅ光学異方性層は平滑化層として機能する負ｃ−ｐｌａｔｅ光学異方性層上に設けられることが好ましい。
【００５８】
［水平配向剤］
棒状液晶性化合物を含む組成物から正ａ−ｐｌａｔｅ光学異方性層を形成する場合又はディスコティック液晶性化合物を含む組成物から負ｃ−ｐｌａｔｅ光学異方性層を形成する場合において、液晶性化合物を含む組成物中に、下記一般式（１）〜（３）で表される化合物の少なくとも一種を含有させることで、液晶性化合物の分子を実質的に水平配向させることが好ましい。尚、本明細書において「水平配向」とは、棒状液晶の場合、分子長軸と透明支持体の水平面が平行であることをいい、円盤状液晶の場合、円盤状液晶性化合物のコアの円盤面と透明支持体の水平面が平行であることをいうが、厳密に平行であることを要求するものではなく、本明細書では、水平面とのなす傾斜角が１０度未満の配向を意味するものとする。傾斜角は０〜５度が好ましく、０〜３度がより好ましく、０〜２度がさらに好ましく、０〜１度が最も好ましい。
以下、下記一般式（１）〜（３）について、順に説明する。
【００５９】
【化１８】
2009223304.tif 000019
式中、Ｒ１、Ｒ２及びＲ３は各々独立して、水素原子又は置換基を表し、Ｘ１、Ｘ２及びＸ３は単結合又は二価の連結基を表す。Ｒ1〜Ｒ3で各々表される置換基としては、好ましくは置換もしくは無置換の、アルキル基（中でも、無置換のアルキル基またはフッ素置換アルキル基がより好ましい）、アリール基（中でもフッ素置換アルキル基を有するアリール基が好ましい）、置換もしくは無置換のアミノ基、アルコキシ基、アルキルチオ基、ハロゲン原子である。Ｘ1、Ｘ2及びＸ3で各々表される二価の連結基は、アルキレン基、アルケニレン基、二価の芳香族基、二価のヘテロ環残基、−ＣＯ−、―ＮＲa−（Ｒaは炭素原子数が１〜５のアルキル基または水素原子）、−Ｏ−、−Ｓ−、−ＳＯ−、−ＳＯ2−及びそれらの組み合わせからなる群より選ばれる二価の連結基であることが好ましい。二価の連結基は、アルキレン基、フェニレン基、−ＣＯ−、−ＮＲa−、−Ｏ−、−Ｓ−及び−ＳＯ2−からなる群より選ばれる二価の連結基又は該群より選ばれる基を少なくとも二つ組み合わせた二価の連結基であることがより好ましい。アルキレン基の炭素原子数は、１〜１２であることが好ましい。アルケニレン基の炭素原子数は、２〜１２であることが好ましい。二価の芳香族基の炭素原子数は、６〜１０であることが好ましい
【００６０】
【化１９】
2009223304.tif 000020
【００６１】
式中、Ｒは置換基を表し、ｍは０〜５の整数を表す。ｍが２以上の整数を表す場合、複数個のＲは同一でも異なっていてもよい。Ｒとして好ましい置換基は、Ｒ1、Ｒ2、及びＲ3で表される置換基の好ましい範囲として挙げてものと同じである。ｍは、好ましくは１〜３の整数を表し、特に好ましくは２又は３である。
【００６２】
【化２０】
2009223304.tif 000021
【００６３】
式中、Ｒ４、Ｒ５、Ｒ６、Ｒ７、Ｒ８及びＲ９は各々独立して、水素原子又は置換基を表す。Ｒ4、Ｒ5、Ｒ6、Ｒ7、Ｒ8及びＲ9でそれぞれ表される置換基は、好ましくは一般式（Ｉ）におけるＲ1、Ｒ2及びＲ3で表される置換基の好ましいものとして挙げたものである。本発明に用いられる水平配向剤については、特開２００５−９９２４８号公報の段落番号［００９２］〜［００９６］に記載の化合物を用いることができ、それら化合物の合成法も該明細書に記載されている。
【００６４】
前記一般式（１）〜（３）で表される化合物の添加量としては、液晶性化合物の質量の０．０１〜２０質量％が好ましく、０．０１〜１０質量％がより好ましく、０．０２〜１質量％が特に好ましい。なお、前記一般式（１）〜（３）にて表される化合物は、単独で用いてもよいし、二種以上を併用してもよい。
【００６５】
［塗布液の調製に使用する溶媒］
光学異方性層は、液晶性化合物および下記の重合開始剤や他の添加剤を含む塗布液を、後述する所定の配向層の上に、または負ｃ−ｐｌａｔｅ光学異方性層については段差を有する層の上に直接、塗布することで形成することが好ましい。塗布液の調製に使用する溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
【００６６】
［重合開始剤］
前記光学異方性層は、液晶性化合物を含有する組成物（例えば塗布液）を、後述する段差を有する層又は配向層の表面に塗布し、所望の液晶相を示す配向状態とした後、該配向状態を熱又は電離放射線の照射により固定することで作製された層であることが好ましい。固定化は、液晶性化合物に導入した反応性基の重合反応により実施することが好ましい。重合反応には、熱重合開始剤を用いる熱重合反応と光重合開始剤を用いる光重合反応とが含まれるが、光重合反応がより好ましい。光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
【００６７】
光重合開始剤の使用量は、塗布液の固形分の０．０１〜２０質量％であることが好ましく、０．５〜５質量％であることがさらに好ましい。液晶性化合物の重合のための光照射は、紫外線を用いることが好ましい。照射エネルギーは、２０ｍＪ／ｃｍ２〜１０Ｊ／ｃｍ２であることが好ましく、１００〜８００ｍＪ／ｃｍ２であることがさらに好ましい。光重合反応を促進するため、窒素雰囲気下あるいは加熱条件下で光照射を実施してもよい。
【００６８】
［配向層］
液晶性化合物を含む組成物から光学異方性層を形成する場合には、配向層を利用してもよい。配向層は、その上に設けられる液晶性化合物の配向方向を規定するように機能する。配向層は、光学異方性層に配向性を付与できるものであれば、どのような層でもよい。配向層の好ましい例としては、有機化合物（好ましくはポリマー）のラビング処理された層、無機化合物の斜方蒸着層、及びマイクログルーブを有する層、さらにω−トリコサン酸、ジオクタデシルメチルアンモニウムクロライド及びステアリル酸メチル等のラングミュア・ブロジェット法（ＬＢ膜）により形成される累積膜、あるいは電場あるいは磁場の付与により誘電体を配向させた層を挙げることができる。
【００６９】
配向層用の有機化合物の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレン及びポリカーボネート等のポリマー及びシランカップリング剤等の化合物を挙げることができる。好ましいポリマーの例としては、ポリイミド、ポリスチレン、スチレン誘導体のポリマー、ゼラチン、ポリビルアルコール及びアルキル基（炭素原子数６以上が好ましい）を有するアルキル変性ポリビルアルコールを挙げることができる。
【００７０】
配向層の形成には、ポリマーを使用するのが好ましい。利用可能なポリマーの種類は、液晶性化合物の配向（特に平均傾斜角）に応じて決定することができる。例えば、液晶性化合物を水平に配向させるためには配向層の表面エネルギーを低下させないポリマー（通常の配向用ポリマー）を用いる。具体的なポリマーの種類については液晶セルまたは光学補償シートについて種々の文献に記載がある。例えば、ポリビニルアルコールもしくは変性ポリビニルアルコール、ポリアクリル酸もしくはポリアクリル酸エステルとの共重合体、ポリビニルピロリドン、セルロースもしくは変性セルロース等が好ましく用いられる。配向層用素材には液晶性化合物の反応性基と反応できる官能基を有してもよい。反応性基は、側鎖に反応性基を有する繰り返し単位を導入するか、あるいは、環状基の置換基として導入することができる。界面で液晶性化合物と化学結合を形成する配向層を用いることがより好ましく、かかる配向層としては特開平９−１５２５０９号公報に記載されており、酸クロライドやカレンズＭＯＩ（昭和電工（株）製）を用いて側鎖にアクリル基を導入した変性ポリビニルアルコールが特に好ましい。配向層の厚さは０．０１〜５μｍであることが好ましく、０．０５〜２μｍであることがさらに好ましい。配向層は酸素遮断膜としての機能を有していてもよい。
【００７１】
また、ＬＣＤの配向層として広く用いられているポリイミド膜（好ましくはフッ素原子含有ポリイミド）も有機配向層として好ましい。これはポリアミック酸（例えば、日立化成工業（株）製のＬＱ／ＬＸシリーズ、日産化学（株）製のＳＥシリーズ等）を支持体面に塗布し、１００〜３００℃で０．５〜１時間焼成した後、ラビングすることにより得られる。
【００７２】
また、前記ラビング処理は、ＬＣＤの液晶配向処理工程として広く採用されている処理方法を利用することができる。即ち、配向層の表面を、紙やガーゼ、フェルト、ゴムあるいはナイロン、ポリエステル繊維などを用いて一定方向に擦ることにより配向を得る方法を用いることができる。一般的には、長さ及び太さが均一な繊維を平均的に植毛した布などを用いて数回程度ラビングを行うことにより実施される。
【００７３】
また、無機斜方蒸着膜の蒸着物質としては、ＳｉＯ２を代表とし、ＴｉＯ２、ＺｎＯ２等の金属酸化物、あるいやＭｇＦ２等のフッ化物、さらにＡｕ、Ａｌ、等の金属が挙げられる。尚、金属酸化物は、高誘電率のものであれば斜方蒸着物質として用いることができ、上記に限定されるものではない。無機斜方蒸着膜は、蒸着装置を用いて形成することができる。
【００７４】
光学異方性層は、液晶性化合物を仮配向層上で配向させ、その配向を固定化した後、透明支持体に粘着剤を用いるなどして転写することもできるが、生産性の観点からは転写なしに直接形成することが好ましい。特に平滑化層として機能する負ｃ−ｐｌａｔｅ光学異方性層は、段差を有する層の上に直接形成されることが好ましい。
段差を有する層としては、カラーフィルタ層又は電極、ブラックマトリックス、もしくはスルーホールが設けられた層などが挙げられる。
【実施例】
【００７５】
以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の具体例に制限されるものではない。
【００７６】
（光学異方性層用塗布液ＬＣ−１の調製）
下記の組成物を調製後、孔径０．２μｍのポリプロピレン製フィルタでろ過して、光学異方性層用塗布液ＬＣ−１として用いた。
ＬＣ−１−１は特開平２００１−１６６１４７号公報に記載の方法で合成した。
ＬＣ−１−２はＴｅｔｒａｈｅｄｒｏｎ  Ｌｅｔｔ．誌、第４３巻、６７９３頁（２００２）に記載の方法に準じて合成した。
──────────────────────────────────――――――
光学異方性層用塗布液ＬＣ−１組成（質量％）
──────────────────────────────────――――――
円盤状液晶性化合物（ＬＣ−１−１）                                  ３０．０
エチレンオキサイド変成トリメチロールプロパントリアクリレート
（Ｖ＃３６０、大阪有機化学（株）製）                                  ３．３
光重合開始剤
（イルガキュア９０７、チバ・スペシャルティ・ケミカルズ（株）製）      １．０
増感剤（カヤキュアＤＥＴＸ、日本化薬（株）製）                        ０．３３
水平配向剤  （ＬＣ−１−２）                                          ０．２７
メチルエチルケトン                                                  ６５．１
──────────────────────────────────――――――
【００７７】
【化２１】
2009223304.tif 000022
【００７８】
（光学異方性層用塗布液ＬＣ−２の調製）
下記の組成物を調製後、孔径０．２μｍのポリプロピレン製フィルタでろ過して、光学異方性層用塗布液ＬＣ−２として用いた。
ＬＣ−２−１はＷＯ９３／２２３９７に記載の方法を基に合成した。
──────────────────────────────────――─―――
光学異方性層用塗布液ＬＣ−２組成（質量％）
──────────────────────────────────―─―─――
棒状液晶（ＬＣ−２−１）                                            ３１．９３
水平配向剤（ＬＣ−１−２）                                            ０．０７
ラジカル系光重合開始剤（ＩＲＧＡＣＵＲＥ９０７、
チバ・スペシャルティ・ケミカルズ（株）製）                            １．００                                          
光重合促進剤（ＫＡＹＡＣＵＲＥ  ＤＥＴＸ−Ｓ、日本化薬（株）製）      ０．３３
メチルエチルケトン                                                  ６６．６７
──────────────────────────────────―─―─――
【００７９】
【化２２】
2009223304.tif 000023
【００８０】
＜実施例１＞
（カラーフィルタ基板の作製）
ＦＵＪＩＦＩＬＭ  ＲＥＳＥＡＲＣＨ  ＆  ＤＥＶＥＬＯＰＭＥＮＴ  Ｎｏ．４４（１９９９）の２５頁に記載のトランサーシステム（富士写真フイルム（株）製）を用いて、ガラス基板上にブラックマトリクスおよびＲＧＢの３色のカラーフィルタを有するカラーフィルタ基板を作製した。このカラーフィルタ基板をレーザー顕微鏡（（株）キーエンス製）を用いて凹凸段差の測定を行った。図１に示す凹凸段差の測定結果から、各画素部の淵に１．５μｍ程度の凹凸段差が存在することがわかる。
【００８１】
（第１の光学異方性層の形成）
前記カラーフィルタ基板上に前記の光学異方性層用塗布液ＬＣ−１をスピンコート塗布し、膜面温度が１２５℃３分間加熱乾燥熟成して均一な液晶相を有する層を形成した後、空気下にて１６０Ｗ／ｃｍの空冷メタルハライドランプ（アイグラフィックス（株）製）を用いて、照度４００ｍＷ／ｃｍ２、照射量３００ｍＪ／ｃｍ２の紫外線を照射して固定化し、実施例１の第１の光学異方性層を形成した。
この光学異方性基板をレーザー顕微鏡（（株）キーエンス製）を用いて凹凸段差の測定を行った。図２に示す凹凸段差の測定結果から、各画素部の淵の凹凸段差が緩やかになっており、平滑化層として機能していることが言える
【００８２】
（第２の光学異方性層の形成）
上記カラーフィルタ基板上に配向層用塗布液ＡＬ−１（ＲＮ１１９９Ａ、日産化学工業（株）製）を塗布、乾燥させて２２０℃１時間で焼成し、配向層を作製した。焼成後の基板の膜厚は６０ｎｍであった。
さらに、この配向層をラビング処理した後、光学異方性層用塗布液ＬＣ−２を塗布した。これを膜面温度１０５℃で２分間乾燥し、液晶相状態とした後、空気下にて１６０Ｗ／ｃｍの空冷メタルハライドランプ（アイグラフィックス（株）製）を用いて、照度４００ｍＷ／ｃｍ２、照射量３００ｍＪ／ｃｍ２の紫外線を照射してその配向状態を固定化して、厚さ１．２μｍの第２の光学異方性層を形成し、実施例１の液晶表示装置用基板を完成した。
【００８３】
＜実施例２＞
（位相差測定用基板１の作製）
本発明の光学異方性層の位相差の測定は、カラーフィルタ基板上ではなくガラス基板上に対して、各々の光学異方性層を同様の方法で形成したものを測定することにより代用することとした。
無アルカリガラス基板を、２５℃に調整したガラス洗浄剤液をシャワーにより２０秒間吹き付けながらナイロン毛を有する回転ブラシで洗浄、および純水シャワー洗浄し、基板予備加熱装置で１００℃２分加熱した。その後、上記ガラス基板上に実施例１の第１の光学異方性層を形成する方法と同様の方法で実施例２の位相差測定用基板１を形成した。
【００８４】
＜実施例３＞
（位相差測定用基板２の作製）
無アルカリガラス基板上に、実施例２と同様の方法で配向層を形成した。その後、該配向層付ガラス基板をラビング処理した上に、実施例１の第２の光学異方性層を形成する方法と同様の方法で実施例３の位相差測定用基板２を形成した。
【００８５】
（位相差測定）
ファイバ型分光計を用いた平行ニコル法により、波長５５０ｎｍにおける正面レターデーションＲｅ（０）および遅相軸を回転軸として±４０度サンプルを傾斜させたときのレターデーションＲｅ（４０）、Ｒｅ（−４０）を測定した。位相差測定用基板１および位相差測定用基板２光学異方性層の位相差測定結果を表１に示す。
【００８６】
【表１】
2009223304.tif 000024
【００８７】
（実施例４：ＶＡ型液晶表示装置の作製）
実施例１の液晶表示装置用基板と、その対向基板となるＴＦＴ層を設けたガラス基板に対し、ＩＴＯのスパッタリングにより透明電極膜を形成し、その上にポリイミドの配向膜を設けた。カラーフィルタの画素群の周囲に設けられたブラックマトリックスの外枠に相当する位置に、スペーサ粒子を含有するエポキシ樹脂のシール剤を印刷し、実施例１の液晶表示装置用基板と対向基板とを１０ｋｇ／ｃｍの圧力で貼り合わせた。次いで、１５０℃、９０分で熱処理し、シール剤を硬化させ、２枚のガラス基板の積層体を得た。このガラス基板積層体を真空下で脱気し、その後大気圧に戻して２枚のガラス基板の間隙に液晶を注入し、液晶セルを得た。この液晶セルの両面に、（株）サンリッツ製の偏光板ＨＬＣ２−２５１８を貼り付けた。カラー液晶表示装置用冷陰極管バックライトとしては、ＢａＭｇ２Ａｌ１６Ｏ２７：Ｅｕ，Ｍｎと、ＬａＰＯ４ ：Ｃｅ，Ｔｂとを質量比５０：５０で混合した蛍光体を緑色（Ｇ）、Ｙ２Ｏ３：Ｅｕを赤色（Ｒ）、ＢａＭｇＡｌ１０Ｏ１７ ：Ｅｕを青色（Ｂ）として、任意の色調を持つ白色の三波長蛍光ランプを作製した。このバックライト上に前記の偏光板を付与した液晶セルを設置し、これを実施例２の液晶表示装置とした。
【００８８】
（比較例１：ＶＡ型液晶表示装置の作製）
実施例１の液晶表示装置用基板の代わりに、上記カラーフィルタ基板そのものを用いる以外は実施例４と同様の方法で作製した液晶表示装置を比較例１の液晶表示装置とした。
【００８９】
＜実施例５＞
（光学異方性層用塗布液ＬＣ−３の調製）
下記の組成物を調製後、孔径０．２μｍのポリプロピレン製フィルタでろ過して、光学異方性層用塗布液ＬＣ−３として用いた。
ＬＣ−３−１は特開２００４−１２３８８２号公報に記載の方法を基に合成した。
──────────────────────────────────――――
光学異方性層用塗布液ＬＣ−３組成（％）
──────────────────────────────────――――
棒状液晶（ＬＣ−３−１）                                          １９．５７
水平配向剤（ＬＣ−１−２）                                          ０．０１
カチオン光重合開始剤（Ｃｙｒａｃｕｒｅ  ＵＶＩ６９７４、ダウ・ケミカル）
０．４０
重合制御剤（ＩＲＧＡＮＯＸ１０７６、チバ・スペシャルティ・ケミカルズ（株））
０．０２
メチルエチルケトン                                                ８０．００
──────────────────────────────────――――
【００９０】
【化２３】
2009223304.tif 000025
（光学異方性層用塗布液ＬＣ−４の調製）
下記の組成物を調製後、孔径０．２μｍのポリプロピレン製フィルタでろ過して、光学異方性層用塗布液ＬＣ−４として用いた。
──────────────────────────────────――――――
光学異方性層用塗布液ＬＣ−４組成（質量％）
──────────────────────────────────――――――
ベンジルメタクリレート／メタクリル酸／メタクリル酸メチル  ＝３５．９／２２．４／４１．７モル比のランダム共重合物（重量平均分子量３．８万）         ８．０５
ＫＡＹＡＲＡＤ  ＤＰＨＡ（日本化薬（株）製）                       ４．８３
ラジカル光重合開始剤（２−トリクロロメチル−５−（ｐ−スチリルスチリル）１，３，４−オキサジアゾール）                                             ０．１２
ハイドロキノンモノメチルエーテル                                   ０．００２
メガファックＦ−１７６ＰＦ（大日本インキ化学工業（株）製）         ０．０５
プロピレングリコールモノメチルエーテルアセテート                 ３４．８０
メチルエチルケトン                                               ５０．５３８
メタノール                                                         １．６１
──────────────────────────────────――――――
【００９１】
（液晶表示装置用基板の作製）
実施例１と同様にして、前記カラーフィルタ基板上に第１の光学異方性層を形成した。
さらに、実施例１と同様の方法でこの第１の光学異方性層上に配向層を形成し、ラビング処理した。
前記配向層上に、光学異方性層用塗布液ＬＣ−３を塗布し、膜面温度１０５℃で２分間乾燥し、液晶相状態とした後、空気下にて１６０Ｗ／ｃｍの空冷メタルハライドランプ（アイグラフィックス（株）製）を用いて、照度２４０ｍＷ／ｃｍ２、照射量６００ｍＪ／ｃｍ２の紫外線を照射してその配向状態を固定化して、厚さ１．８μｍの第２の光学異方性層を形成した。
【００９２】
この第２の光学異方性層の上に、さらに、光学異方性層用塗布液ＬＣ−４を塗布、乾燥して厚さ１．０μｍの層を形成した。この状態で、超高圧水銀灯を有するプロキシミティー型露光機（日立電子エンジニアリング株式会社製）で、マスク（画像パターンを有す石英露光マスク）を垂直に立てた状態で、露光マスク面と前記ＬＣ−４の層の間の距離を２００μｍに設定し、レッド画素部の露光量が２５ｍＪ／ｃｍ２、グリーン画素部の露光量が２２ｍＪ／ｃｍ２、ブルー画素部の露光量が１６ｍＪ／ｃｍ２となるようにＵＶ露光を行った。次に、２３０℃のマッフル炉で１時間ベークすることにより、カラーフィルタ層が示す色に対応したレターデーションパターンを有する第３の光学異方性層を形成し、実施例５の液晶表示装置用基板を得た。
【００９３】
＜比較例２＞
実施例１と同様の方法で、前記カラーフィルタ基板上に直接配向層を形成、ラビング処理した後、実施例５と同様の方法で光学異方性層用塗布液ＬＣ−３および光学異方性層用塗布液ＬＣ−４を用いた光学異方性層を形成した。さらにこの上に、実施例１と同様の方法で光学異方性層用塗布液ＬＣ−１を用いた光学異方性層を形成し、比較例２の液晶表示装置用基板を得た。
【００９４】
＜実施例６＞
（位相差測定用基板３の作製）
無アルカリガラス基板上に、実施例１と同様の方法で配向層を形成した。その後、該配向層付ガラス基板をラビング処理した。この上に、実施例５と同様の方法で、光学異方性層用塗布液ＬＣ−３および光学異方性層用塗布液ＬＣ−４を用いて、パターン露光前までの光学異方性層を形成した。このように作製した基板に対し、超高圧水銀灯を有するプロキシミティー型露光機（日立電子エンジニアリング株式会社製）で、マスクを立てないで、２５ｍＪ／ｃｍ２、２２ｍＪ／ｃｍ２、１６ｍＪ／ｃｍ２の露光量でＵＶ露光したものを、それぞれ１枚ずつ3種作製した。２３０℃のマッフル炉で１時間ベークすることにより、位相差測定用基板３−Ｒ、位相差測定用基板３−Ｇ、位相差測定用基板３−Ｂを形成した。
【００９５】
（位相差測定）
実施例３と同様の方法で、実施例６の位相差測定用基板３−Ｒ、位相差測定用基板３−Ｇ、位相差測定用基板３−Ｂの位相差測定を行った。この位相差測定結果を表２に示す。
【００９６】
【表２】
2009223304.tif 000026
【００９７】
（実施例７、比較例３：ＶＡ型液晶表示装置の作製）
実施例１の液晶表示装置用基板の代わりに、実施例５の液晶表示装置用基板を用いて、実施例４と同様の方法で作製した液晶表示装置を実施例７の液晶表示装置とした。
実施例１の液晶表示装置用基板の代わりに、比較例２の液晶表示装置用基板を用いて、実施例４と同様の方法で作製した液晶表示装置を比較例３の液晶表示装置とした。
【００９８】
＜実施例８＞
（光学異方性層用塗布液ＬＣ−５の調製）
下記の組成物を調製後、孔径０．２μｍのポリプロピレン製フィルタでろ過して、光学異方性層用塗布液ＬＣ−５とした。
──────────────────────────────────――――
光学異方性層用塗布液ＬＣ−５組成（％）
──────────────────────────────────――――
ポリイミド（ＬＣ−５−１）                                        １０．００
メチルエチルケトン                                                ９０．００
──────────────────────────────────――――
【００９９】
【化２４】
2009223304.tif 000027
【０１００】
光学異方性層用塗布液ＬＣ−１の代わりに、光学異方性層用塗布液ＬＣ−５を用い、塗布乾燥後に２３０℃１時間で焼成する以外は実施例５と同様にして実施例８の液晶表示装置用基板を得た。光学異方性層用塗布液ＬＣ−５からなる光学異方性層の膜厚は６．５μｍであった。
＜比較例４＞
光学異方性層用塗布液ＬＣ−１の代わりに、光学異方性層用塗布液ＬＣ−５を用い、塗布乾燥後に２３０℃１時間で焼成する以外は比較例２と同様にして比較例４の液晶表示装置用基板を得た。光学異方性層用塗布液ＬＣ−５からなる光学異方性層の膜厚は６．５μｍであった。
【０１０１】
（実施例９、比較例５：ＶＡ型液晶表示装置の作製）
実施例１の液晶表示装置用基板の代わりに、実施例８の液晶表示装置用基板を用いて、実施例４と同様の方法で作製し、液晶表示装置を実施例９の液晶表示装置とした。また、実施例１の液晶表示装置用基板の代わりに、比較例４の液晶表示装置用基板を用いて、実施例４と同様の方法で作製し、液晶表示装置を比較例５の液晶表示装置とした。
【０１０２】
＜実施例１０＞
（光学異方性層用塗布液ＬＣ−６の調製）
乾燥窒素気流下、トランス−１，４−ジアミノシクロヘキサン１０．９６ｇとビス（３−アミノプロピル）テトラメチルジシロキサン０．９９ｇをＮ−メチル−２−ピロリドン１７７．２８ｇに溶解した。その後、３，３’，４，４’−ビフェニルテトラカルボン酸二無水物２８．２５ｇとＮ−メチル−２−ピロリドン４０．００ｇを加え、６０℃で３時間攪拌した。さらに、無水フタル酸１．１８ｇを加えた後、６０℃で３時間攪拌し、透明で粘稠なポリアミック酸溶液を得た。これを、孔径０．２μｍのポリプロピレン製フィルタでろ過して、光学異方性層用塗布液ＬＣ−６とした。
【０１０３】
光学異方性層用塗布液ＬＣ−１の代わりに、光学異方性層用塗布液ＬＣ−６を用い該塗布液塗布後の乾燥を１２０℃２０分で行い、その後２４０℃３０分で焼成する以外は、実施例５と同様にして実施例１０の液晶表示装置用基板を得た。光学異方性層用塗布液ＬＣ−６からなる光学異方性層の膜厚は２．０μｍであった。
【０１０４】
＜比較例６＞
光学異方性層用塗布液ＬＣ−１の代わりに、光学異方性層用塗布液ＬＣ−６を用い該塗布液塗布後の乾燥を１２０℃２０分で行い、その後２４０℃３０分で焼成する以外は、比較例２と同様にして比較例６の液晶表示装置用基板を得た。光学異方性層用塗布液ＬＣ−６からなる光学異方性層の膜厚は２．０μｍであった。
【０１０５】
（実施例１１、比較例７：ＶＡ型液晶表示装置の作製）
実施例１の液晶表示装置用基板の代わりに、実施例１０の液晶表示装置用基板を用いて、実施例４と同様の方法で作製した液晶表示装置を実施例１１の液晶表示装置とした。また、実施例１の液晶表示装置用基板の代わりに、比較例６の液晶表示装置用基板を用いて、実施例４と同様の方法で作製した液晶表示装置を比較例７の液晶表示装置とした。
【０１０６】
＜実施例１２＞
前記カラーフィルタ基板の代わりに、ＴＦＴ層を設けたガラス基板を用いた以外は、実施例５と同様にして実施例１２の液晶表示装置用基板を得た。
【０１０７】
＜比較例８＞
前記カラーフィルタ基板の代わりに、ＴＦＴ層を設けたガラス基板を用いた以外は、比較例２と同様にして比較例８の液晶表示装置用基板を得た。
【０１０８】
（実施例１３、比較例９：ＶＡ型液晶表示装置の作製）
実施例１２の液晶表示装置用基板と、その対向基板として前記カラーフィルタ基板を用いて、実施例４と同様の方法で実施例１３の液晶表示装置を作製した。
また、比較例８の液晶表示装置用基板と、その対向基板として前記カラーフィルタ基板を用いて、実施例４と同様の方法で比較例９の液晶表示装置を作製した。
【０１０９】
実施例４、７、９，１１、１３、及び、比較例１、３，５，７，９の液晶表示装置、それぞれについて、黒表示（電圧無印加）時における右斜め上４５度方向の目視観察評価結果を表３に示す。
【表３】
2009223304.tif 000028
【図１】
2009223304.tif 000029
【図２】
2009223304.tif 000030